(57)【要約】【課題】トンネルの二次覆工コンクリートの打設作業と並行して、特にアーチ部のコンクリート内部に発生するかもしれない充填不良箇所の有無などを、打設工区毎の単位で正確に迅速に検知し、併せて検知した充填不良箇所を解消する改善処理を速やかに行う、ＲＩ水分計を用いたトンネル二次覆工コンクリートの充填不良箇所の有無検知方法及び改善方法を提供する。【解決手段】二次覆工コンクリート打設範囲内Ａの位置又は打設範囲近傍の外周位置Ｂへ、ガイドパイプ３をトンネル１の軸方向へ設置し、ガイドパイプ３内へＲＩ水分計４を挿入し、コンクリートの打設の進み具合にしたがい、ＲＩ水分計４を順次に移動させて、ＲＩカウントを測定し、測定値に基づいて二次覆工コンクリートの内部に発生した充填不良箇所の有無及びその場所並びに形状を検知する操作を進め、検知した充填不良箇所へは速やかにコンクリート打設のやり直し及び／又はバイブレータ等による充填不良箇所の改善処理を行う。【選択図】図４
2012026222.tif 000002
【特許請求の範囲】
【請求項１】
トンネル二次覆工コンクリートに発生する充填不良箇所の有無検知方法であって、
トンネル二次覆工コンクリート打設範囲内の位置又は前記打設範囲近傍の外周位置へ、検査用のガイドパイプをトンネル軸方向へ設置し、前記ガイドパイプ内へ妻側からＲＩ水分計を挿入し、前記二次覆工コンクリートの打設の進み具合にしたがい、前記ガイドパイプ内のＲＩ水分計を順次に移動させて、前記ＲＩ水分計が検出するＲＩカウントを測定し、前記の測定値に基づいて二次覆工コンクリートにおける充填不良箇所の有無及びその場所並びに形状を検知することを特徴とする、ＲＩ水分計を用いたトンネル二次覆工コンクリートの充填不良箇所の有無検知方法。
【請求項２】
二次覆工コンクリートの打設完了後にも、再度、ガイドパイプ内のＲＩ水分計を順次に移動させて、前記ＲＩ水分計が検出するＲＩカウントを測定し、前記の測定値に基づいて二次覆工コンクリートにおける充填不良箇所の有無及びその場所並びに形状を検知することを特徴とする、請求項１に記載した発明に係るＲＩ水分計を用いたトンネル二次覆工コンクリートの充填不良箇所の有無検知方法。
【請求項３】
検査用ガイドパイプは、トンネル二次覆工コンクリートの直前工区の露出端面と鋼製型枠の妻型枠との間に設置し、更にトンネル掘削表面に吹き付けた補強コンクリート壁へ設置した支持具で中間部を位置決めして支持させ、トンネル軸方向に設置することを特徴とする、請求項１又は２に記載したＲＩ水分計を用いたトンネル二次覆工コンクリートの充填不良箇所の有無検知方法。
【請求項４】
検査用ガイドパイプは、トンネルの周方向に複数本を平行な配置に並設し、各ガイドパイプへＲＩ水分計を挿入してＲＩカウントを領域分けして測定すること特徴とする、請求項１〜３のいずれか一に記載したＲＩ水分計を用いたトンネル二次覆工コンクリートの充填不良箇所の有無検知方法。
【請求項５】
ＲＩ水分計は、その一端部がロッド又はワイヤーに連結されており、二次覆工コンクリートの打設の進み具合にしたがい、前記ロッド又はワイヤーを介して連続的または断続的にガイドパイプ内を軸方向に前後移動させると共に、前記ロッド又はワイヤーに取り付けられたエンコーダでＲＩ水分計の軸方向位置を計測して、充填不良箇所の有無及びその場所並びに形状を検知することを特徴とする、請求項１〜４のいずれか一に記載したＲＩ水分計を用いたトンネル二次覆工コンクリートの充填不良箇所の有無検知方法。
【請求項６】
トンネル二次覆工コンクリートに発生する充填不良箇所の改善方法であって、
トンネル二次覆工コンクリート打設範囲内の位置又は前記打設範囲近傍の外周位置へ、検査用のガイドパイプをトンネル軸方向へ設置し、前記ガイドパイプ内へ妻側からＲＩ水分計を挿入し、前記二次覆工コンクリートの打設の進み具合にしたがい、又は二次覆工コンクリート打設完了後に、前記ガイドパイプ内のＲＩ水分計を順次に移動させて、前記ＲＩ水分計が検出するＲＩカウントを測定し、前記の測定値に基づいて二次覆工コンクリートにおける充填不良箇所の有無及びその場所並びに形状を検知する操作を進め、検知した充填不良箇所へは速やかにコンクリート打設のやり直し及び／又はバイブレータ等による充填不良箇所の改善処理を行うことを特徴とする、ＲＩ水分計を用いたトンネル二次覆工コンクリートの充填不良箇所の改善方法。
【請求項７】
トンネル二次覆工コンクリートに発生した充填不良箇所へのコンクリート打設のやり直し及び／又はバイブレータ等による充填不良箇所の改善処理中に、又はトンネル二次覆工コンクリートに発生した充填不良箇所を解消する改善処理後に、同改善箇所において再度ＲＩ水分計が検出するＲＩカウントを測定し、前記充填不良箇所の解消の事実を確認することを特徴とする、請求項６に記載したＲＩ水分計を用いたトンネル二次覆工コンクリートの充填不良箇所の改善方法。
【請求項８】
検査用ガイドパイプは、ＲＩ水分計によるＲＩカウント測定の操作を終了後、前記ＲＩ水分計をガイドパイプから抜き出した後に、同パイプの内部へ無収縮モルタル又は気泡コンクリートを充填して二次覆工コンクリートと共に埋め殺すことを特徴とする、請求項１〜５のいずれか一に記載したＲＩ水分計を用いたトンネル二次覆工コンクリートの充填不良箇所の有無検知方法又は請求項６若しくは７に記載したＲＩ水分計を用いたトンネル二次覆工コンクリートの充填不良箇所の改善方法。
【請求項９】
検査用ガイドパイプは、ＲＩ水分計によるＲＩカウント測定の操作を終了後、打設した二次覆工コンクリートが硬化する以前に速やかに引き抜き回収すると共に同ガイドパイプの回収跡へコンクリートを充填することを特徴とする、請求項１〜５のいずれか一に記載したＲＩ水分計を用いたトンネル二次覆工コンクリートの充填不良箇所の有無検知方法又は請求項６若しくは７に記載したＲＩ水分計を用いたトンネル二次覆工コンクリートの充填不良箇所の改善方法。
【発明の詳細な説明】
【技術分野】
【０００１】
この発明は、トンネルの二次覆工コンクリートの打設作業と並行して、特に同トンネル天端のアーチ部のコンクリート内部に発生するかもしれない充填不良箇所の有無やその場所、大きさ、形状などを、二次覆工コンクリートの打設工区毎の単位で正確に迅速に検知し、併せて検知した同充填不良箇所を解消する改善処理を速やかに行う、ＲＩ水分計を用いたトンネル二次覆工コンクリートの充填不良箇所の有無検知方法及び改善方法の技術分野に属する。
【背景技術】
【０００２】
従来、トンネル二次覆工コンクリートの打設作業は、二次覆工コンクリートの覆工設計厚さ（一例として３０ｃｍ〜４５ｃｍ）及び余堀部（一例として１０〜１５ｃｍ）を設定してトンネル内に設置した鋼製型枠の打設口からコンクリートを吹き上げる打設法により行われている。このとき、トンネルの側壁部におけるコンクリートの打設状況は、鋼製型枠に設けられた開閉自在ののぞき窓から確認したり、或いは鋼製型枠の内部へ作業員が入って確認し、或いはバイブレータで締固めを行うことにより、充填不良箇所の有無やその場所を確認し対処する。しかし、トンネル天端のアーチ部では、前記トンネルの側壁部で行われている前記方法はもはや物理的にできないため、コンクリートの打設不良によってコンクリート内部に充填不良箇所が発生してもそれを見逃す問題がある。この充填不良箇所をそのままにしておくと、トンネルの水密性や耐久性の低下やひび割れを生じやすくなり、結果としてコンクリートが劣化する危険がある。このため、充填不良箇所へは速やかにコンクリートを充填して補修、改善する必要がある。そこで、従来、コンクリートの打設後、硬化した二次覆工コンクリートへ例えば電磁波レーダーを用いて充填不良箇所を調査し、発見した充填不良箇所へ向かってドリル等で二次覆工コンクリートに孔をあけ、その孔から充填不良箇所に向かってコンクリートを充填する方法が行われていた。
しかし、広範囲のトンネルの壁面に電磁波レーダーを用いて充填不良箇所を検知することは非常に手間が掛かる。さらにドリル等でコンクリートに孔をあけ、その孔から充填不良箇所に向かってコンクリートを充填するとなると、大掛かりな足場や養生が必要となり非常に面倒であるし、トンネルの供用を害することになって不経済である。
【０００３】
そこで、下記特許文献１では、差圧検知ユニット、圧力伝達管、圧力伝達物質、感圧部、外装ボックス、封入材等で構成されるセンサを、コンクリートの充填状況を検知したい部位、具体的にはコンクリート型枠の上面へ設置して充填不良箇所の有無を判断する方法が開示されている。型枠内にコンクリートを打設する際に、センサでは、感圧部がセンサの外部の圧力を感知する。感知された圧力は、圧力伝達物質が密封された圧力伝達管を介して圧力感知部に伝達され、差圧検知ユニットが２つの感圧部での差圧を検知する。検知された差圧は、記録・表示装置に表示され、これに基づいて、コンクリートの充填状況が判断される。
【先行技術文献】
【特許文献】
【０００４】
【特許文献１】特開２００４−３０１６１６号公報
【発明の概要】
【発明が解決しようとする課題】
【０００５】
上記特許文献１に開示されたコンクリートの充填検知方法は、一案ではあるが、打設したコンクリートの充填不良箇所が想定される箇所へ設置したセンサで部分的に充填不良箇所を検知する方法なので、トンネル全体に亘り広範な充填不良箇所を検知しようとすると多数のセンサを必要として大変に不経済である。しかも、センサ設置箇所点における打設完了時点での充填検知方法なので、打設当初から終了までのコンクリート充填状況過程を判断することができない。また、打設したコンクリートは、他の箇所へ流動したり、バイブレータ等で振動を加えて締め固めをすることにより、一度その部位に到達したコンクリートが再び他の部位へ移動することも大いに有り得るので、充填確認を見逃す場合がある。更に、センサの作動にリード線が必要な場合には、設置工程および打設作業に障害になる可能性があり、工期が長引くおそれがある。
【０００６】
ところで、コンクリートや土の中に含まれる水分量を測定する装置として挿入型のＲＩ水分計４が知られている。このＲＩ水分計４は、図５に示すように、中性子線を線源とし線源４１から放出された速中性子ａが水素原子ｂと衝突して減衰され、熱中性子ｃとなって戻ってくる測定原理を応用したものである。水分量は、検出管４０でカウントする熱中性子ｃの戻り数（以下、ＲＩカウントと云う）によって間接的に測定できるため、コンクリート中の水分量に関わるコンクリート厚さや空隙の有無や形状等は、ＲＩカウントの変化から検知できると想定でき、さらにＲＩ水分計４を移動させることによって、その位置や形状の特定も可能になると考えた。
【０００７】
そこで、発明者らは、上記挿入型のＲＩ水分計を用いて、打設したコンクリートの進行状況や充填不良箇所の有無、同充填不良箇所の位置や大きさを検知する確認実験を行った。以下、図６〜図９に基づいて実験方法および実験結果について説明する。
図６は、挿入型のＲＩ水分計４（一例として直径が４３ｍｍ、長さ８００ｍｍ程度）を用いて、打設したコンクリートの充填不良箇所を検知する実験方法を示している。トンネル天端のアーチ部を模擬した鋼製型枠を用意し、覆工設計厚内Ａを３００ｍｍ、余堀部Ｂ（覆工設計厚外）を１００ｍｍと設定した。前記鋼製型枠内の余堀部Ｂに検査用のガイドパイプ３を設置し、該ガイドパイプ３内へＲＩ水分計４を挿入した。なお、前記余堀部Ｂには、充填不良箇所として、大きさが３００ｍｍ角と６００ｍｍ角の発泡スチロール６、７、厚さが３０ｍｍ、５０ｍｍの発泡スチロール８、９をそれぞれ設置した。なお、符号１０はトンネルの地山（岩盤）およびトンネル掘削面へ吹き付けたコンクリート（吹付けコンクリート）を想定した状態を示している。
前記鋼製型枠内にコンクリートを打設しながら、前記ガイドパイプ３内のＲＩ水分計４を連続的または断続的に軸方向に前後移動させ、ＲＩ水分計４が検出するＲＩカウントを測定する。ＲＩカウントの測定は、コンクリート打設前を初期値として、挿入型ＲＩ水分計４を１００ｍｍ間隔で１０秒毎に移動しながら行うとともに、１ｍを２分間の速度で連続的に移動しながら５秒間毎に移動平均処理を行った。
【０００８】
図７はＲＩ水分計のＲＩカウントの測定結果を示している。横軸はコンクリートの厚さを示し、縦軸がＲＩカウントを示している。この測定結果から、下方から吹き上げるコンクリートの打設を想定したコンクリート厚さの増加とともに、ＲＩカウントが増加することがわかる。前記ＲＩカウントは、コンクリート厚さが３００ｍｍまでは漸増したが、ＲＩ水分計を挿入したガイドパイプを越えた厚さ３５０ｍｍ後は急上昇する。つまり、コンクリート高さがＲＩ水分計の設置位置を越えたときのＲＩカウントとして読み取ることで、コンクリートの覆工設計厚さＡを容易に確認でき、トンネル天端の頂部付近に発生した充填不良箇所は高感度領域で検知できることがわかった。また、コンクリート厚さが２００ｍｍ程度からＲＩカウント値の読み取りは可能であり、ＲＩ水分計の近傍にコンクリートが接近していることを確認できる。したがって、ＲＩ水分計を打設範囲近傍の外周位置へ設置すれば、コンクリートの覆工設計厚さＡと同時にコンクリートの充填先端部をも容易に確認できることがわかった。
【０００９】
図８（ａ）は充填不良箇所の大きさを検知した結果を示し、図８（ｂ）は充填不良箇所の厚さを検知した結果を示している。横軸は測定位置を示し、縦軸がＲＩカウントを示している。３００ｍｍ角又は６００ｍｍ角の発泡スチロールを設置した充填不良箇所のＲＩカウントは、発泡スチロールを設置していないコンクリート充填箇所のＲＩカウントと比較して、それぞれ充填不良箇所の大きさ、厚さ（発泡スチロールの大きさ）に応じて減少している。前記充填不良箇所の大きさおよび位置は、充填不良箇所のＲＩカウントをＲＩｎとし、充填箇所のＲＩカウントをＲＩｃとすると、ＲＩｎに対してＲＩｃの変化から検知できる。つまり、充填不良箇所の大きさはグラフ形状で、厚さはＲＩカウントの減少割合から判別できることがわかった。両者の総合により充填不良箇所の形状も推定可能である。
ここで、コンクリート充填箇所のＲＩｃに対する充填不良箇所ＲＩｎのカウント比率（ＲＩカウント比）は、コンクリート打設前の初期値をＲＩｉとすると（ＲＩｃ−ＲＩｉ）/（ＲＩｎ−ＲＩｉ）で求められ、充填不良箇所の大きさ、厚さは、図９に示すＲＩカウント比との関係に整理することができる。一般に、吹付けコンクリートの施工厚さは掘削対象の岩盤・地盤の強度や凹凸に伴って変化し、測定されるＲＩカウント値の変動が想定されるが、当該ＲＩカウント値を予め測定し、初期値とすることで、二次覆工コンクリート部分のＲＩカウント測定精度を向上し、当該充填不良箇所の検知精度の向上を可能とした。充填不良箇所の有無の検知にあたっては大きさを図８（ａ）のグラフ形状から推定し、次に推定された大きさと図９に示すＲＩカウント比から厚さを導出できる。大きさ３００ｍｍ角、ＲＩカウント比８４００／１００００＝０．８４（８４％）の例では、厚さ３０ｍｍを導出でき、充填不良箇所規模特定への適用性を確認できた。
【００１０】
そこで、本発明の目的は、上記実験結果から、ＲＩ水分計による測定に基づき、トンネル二次覆工コンクリートの内部、特にはトンネル天端のアーチ部に発生するかもしれない充填不良箇所の有無及びその場所並びに大きさ、形状を検知することに着目し、実用化を図るものとした。即ち、トンネルの二次覆工コンクリートの打設作業と並行して、コンクリート内部に発生するかもしれない充填不良箇所の有無及びその場所や、位置、大きさ、形状を、二次覆工コンクリートの打設工区毎の単位で正確に且つ迅速に検知して、二次覆工コンクリートの品質を向上させること、併せて同充填不良箇所の即時の解消、改善処理をも行って、二次覆工コンクリート打設作業の信頼性向上を図ることができる、ＲＩ水分計を用いたトンネル二次覆工コンクリートの充填不良箇所の有無検知方法及び改善方法を提供する。
【課題を解決するための手段】
【００１１】
上記の課題を解決するための手段として、請求項１に記載した発明に係るＲＩ水分計を用いたトンネル二次覆工コンクリートの充填不良箇所の有無検知方法は、
トンネル二次覆工コンクリートに発生する充填不良箇所の有無検知方法であって、
トンネル二次覆工コンクリート打設範囲内の位置又は前記打設範囲近傍の外周位置へ、検査用のガイドパイプをトンネル軸方向へ設置し、前記ガイドパイプ内へ妻側からＲＩ水分計を挿入し、前記二次覆工コンクリートの打設の進み具合にしたがい、前記ガイドパイプ内のＲＩ水分計を順次に移動させて、前記ＲＩ水分計が検出するＲＩカウントを測定し、前記の測定値に基づいて二次覆工コンクリートにおける充填不良箇所の有無及びその場所並びに形状を検知することを特徴とする。
【００１２】
請求項２に記載した発明は、請求項１に記載したＲＩ水分計を用いたトンネル二次覆工コンクリートの充填不良箇所の有無検知方法において、
二次覆工コンクリートの打設完了後にも、再度、ガイドパイプ内のＲＩ水分計を順次に移動させて、前記ＲＩ水分計が検出するＲＩカウントを測定し、前記の測定値に基づいて二次覆工コンクリートにおける充填不良箇所の有無及びその場所並びに形状を検知することを特徴とする。
【００１３】
請求項３に記載した発明は、請求項１又は２に記載したＲＩ水分計を用いたトンネル二次覆工コンクリートの充填不良箇所の有無検知方法において、
検査用ガイドパイプは、トンネル二次覆工コンクリートの直前工区の露出端面と鋼製型枠の妻型枠との間に設置し、更にトンネル掘削表面に吹き付けた補強コンクリート壁へ設置した支持具で中間部を位置決めして支持させ、トンネル軸方向に設置することを特徴とする。
【００１４】
請求項４に記載した発明は、請求項１〜３のいずれか一に記載したＲＩ水分計を用いたトンネル二次覆工コンクリートの充填不良箇所の有無検知方法において、
検査用ガイドパイプは、トンネルの周方向に複数本を平行な配置に並設し、各ガイドパイプへＲＩ水分計を挿入してＲＩカウントを領域分けして測定すること特徴とする。
【００１５】
請求項５に記載した発明は、請求項１〜４のいずれか一に記載したＲＩ水分計を用いたトンネル二次覆工コンクリートの充填不良箇所の有無検知方法において、
ＲＩ水分計は、その一端部がロッド又はワイヤーに連結されており、二次覆工コンクリートの打設の進み具合にしたがい、前記ロッド又はワイヤーを介して連続的または断続的にガイドパイプ内を軸方向に前後移動させると共に、前記ロッド又はワイヤーに取り付けられたエンコーダでＲＩ水分計の軸方向位置を計測して、充填不良箇所の有無及びその場所並びに形状を検知することを特徴とする。
【００１６】
請求項６に記載した発明に係るＲＩ水分計を用いたトンネル二次覆工コンクリートの充填不良箇所の改善方法は、
トンネル二次覆工コンクリートに発生する充填不良箇所の改善方法であって、
トンネル二次覆工コンクリート打設範囲内の位置又は前記打設範囲近傍の外周位置へ、検査用のガイドパイプをトンネル軸方向へ設置し、前記ガイドパイプ内へ妻側からＲＩ水分計を挿入し、前記二次覆工コンクリートの打設の進み具合にしたがい、又は二次覆工コンクリート打設完了後に、前記ガイドパイプ内のＲＩ水分計を順次に移動させて、前記ＲＩ水分計が検出するＲＩカウントを測定し、前記の測定値に基づいて二次覆工コンクリートにおける充填不良箇所の有無及びその場所並びに形状を検知する操作を進め、検知した充填不良箇所へは速やかにコンクリート打設のやり直し及び／又はバイブレータ等による充填不良箇所の改善処理を行うことを特徴とする。
【００１７】
請求項７に記載した発明は、請求項６に記載したＲＩ水分計を用いたトンネル二次覆工コンクリートの充填不良箇所の改善方法において、
トンネル二次覆工コンクリートに発生した充填不良箇所へのコンクリート打設のやり直し及び／又はバイブレータ等による充填不良箇所の改善処理中に、又はトンネル二次覆工コンクリートに発生した充填不良箇所を解消する改善処理後に、同改善箇所において再度ＲＩ水分計が検出するＲＩカウントを測定し、前記充填不良箇所の解消の事実を確認することを特徴とする。
【００１８】
請求項８に記載した発明は、請求項１〜５のいずれか一に記載したＲＩ水分計を用いたトンネル二次覆工コンクリートの充填不良箇所の有無検知方法又は請求項６若しくは７に記載したＲＩ水分計を用いたトンネル二次覆工コンクリートの充填不良箇所の改善方法において、
検査用ガイドパイプは、ＲＩ水分計によるＲＩカウント測定の操作を終了後、前記ＲＩ水分計をガイドパイプから抜き出した後に、同パイプの内部へ無収縮モルタル又は気泡コンクリートを充填して二次覆工コンクリートと共に埋め殺すことを特徴とする。
【００１９】
請求項９に記載した発明は、請求項１〜５のいずれか一に記載したＲＩ水分計を用いたトンネル二次覆工コンクリートの充填不良箇所の有無検知方法又は請求項６若しくは７に記載したＲＩ水分計を用いたトンネル二次覆工コンクリートの充填不良箇所の改善方法において、
検査用ガイドパイプは、ＲＩ水分計によるＲＩカウント測定の操作を終了後、打設した二次覆工コンクリートが硬化する以前に速やかに引き抜き回収すると共に同ガイドパイプの回収跡へコンクリートを充填することを特徴とする。
【発明の効果】
【００２０】
本発明に係るＲＩ水分計を用いたトンネル二次覆工コンクリートの充填不良箇所の有無検知方法によれば、トンネル二次覆工コンクリートの打設範囲Ａ内の位置又は前記打設範囲近傍の外周位置Ｂへ検査用のガイドパイプ３をトンネル軸方向に設置し、同ガイドパイプ３内へ妻側からＲＩ水分計４を挿入し、前記二次覆工コンクリートの打設の進み具合にしたがい、前記ガイドパイプ３内のＲＩ水分計４を順次に移動させ、前記ＲＩ水分計４が検出するＲＩカウントを測定し、その前記の測定値に基づいて二次覆工コンクリートの特にトンネル天端のアーチ部１ａ内部に発生するかもしれない充填不良箇所の有無及びその位置、大きさ、形状を、打設工区毎の単位で正確に且つ迅速に検知することができる。よって、二次覆工コンクリートの品質と信頼性向上に大きく寄与することができる。
また、本発明に係るＲＩ水分計を用いたトンネル二次覆工コンクリートの充填不良箇所の改善方法によれば、前記二次覆工コンクリートの充填不良箇所の有無検知方法の実施により、検知した充填不良箇所については、速やかに同不良箇所を解消するための処置、即ちコンクリート打設のやり直し又はバイブレータ等の機器で再度の締固めを行って充填不良箇所の解消、改善をも行うことにより、二次覆工コンクリートの打設作業を高品質と信頼性で行え、大幅な工期の短期化を図ることができ、施工性及び経済性に優れている。
更に、本発明によれば、充填不良箇所を解消し得たか否かの確認までも行えてすこぶる有効である。
【図面の簡単な説明】
【００２１】
【図１】二次覆工コンクリートの打設範囲近傍の外周位置へガイドパイプを設置した状態をトンネルの正面方向から見た立断面図である。
【図２】二次覆工コンクリートの打設範囲近傍の外周位置へガイドパイプを設置した状態をトンネルを概略的に示した鳥瞰図である。
【図３】二次覆工コンクリートの打設範囲近傍の外周位置へガイドパイプを設置した状態をトンネルの側面方向から見た立断面図である。
【図４】検査用ガイドパイプ内へＲＩ水分計を挿入する段階を示す拡大断面図である。
【図５】ＲＩ水分計の測定原理を示した説明図である。
【図６】ＲＩ水分計を用いたコンクリートの充填検知の実験方法を示した説明図である。
【図７】コンクリート厚さとＲＩカウントとの関係を示したグラフである。
【図８】（ａ）は充填不良箇所の大きさの検知結果を示すグラフであり、（ｂ）は充填不良箇所の厚さの検知結果を示すグラフである。
【図９】充填不良箇所の大きさ・厚さとＲＩカウント比を示したグラフである。
【発明を実施するための形態】
【００２２】
トンネル二次覆工コンクリート打設範囲内Ａの位置又は前記打設範囲近傍の外周位置Ｂへ、検査用のガイドパイプ３をトンネル軸方向へ設置し、前記ガイドパイプ３内へ妻側からＲＩ水分計４を挿入し、前記二次覆工コンクリートの打設の進み具合にしたがい、前記ガイドパイプ３内のＲＩ水分計４を順次に移動させて、前記ＲＩ水分計４が検出するＲＩカウントを測定し、前記の測定値に基づいて二次覆工コンクリートの内部に発生した充填不良箇所の有無及びその場所並びに形状を検知する操作を進め、検知した充填不良箇所へは速やかにコンクリート打設のやり直し及び／又はバイブレータ等による充填不良箇所の改善処理を行う。
【実施例１】
【００２３】
以下、図示した実施例に基づいて、ＲＩ水分計を用いてトンネル二次覆工コンクリートに発生する充填不良箇所の有無を検知する方法、そして検知により発見した充填不良箇所を解消処理する改善方法を説明する。
先ず、本発明の二次覆工コンクリートの充填検知方法を実施する準備段階として、図１〜３に示すように、トンネル掘削面の安定化処理として、同掘削面から地山（岩盤）１１に向かって放射状にロックボルトを複数本打ち込み（図示は省略）、更にトンネル１の掘削面へ補強コンクリート１０を吹き付けてトンネル１が崩れないよう保護処理する、所謂ＮＡＴＭ工法を実施した後、同トンネル１内へ二次覆工コンクリートを打設する内側型枠である鋼製型枠（セントルとも云う）をトンネル１の軸方向に設置する。前記鋼製型枠の構造についての図示は省略したが、二次覆工コンクリートの覆工設計厚さＡと余堀部Ｂを考慮した形状、大きさで構成され、直前工区の二覆工コンクリートの端部からトンネル１の軸方向へ約１０ｍの長さに設置し他側端面は妻型枠５０により閉鎖されている。
なお、二次覆工コンクリートの打設は、トンネル１内へ搬送したコンクリートポンプ車によりコンクリートをコンクリート供給管５２で圧送し、同コンクリート供給管５２と接続した鋼製型枠５のコンクリート打設孔５１を通じて、トンネル１の軸方向に沿って約１０ｍ間隔毎で行われる。打設した二次覆工コンクリート２が硬化した後、鋼製型枠５を折り畳み、先に打設して硬化した二次覆工コンクリート２に続く施工工区へ鋼製型枠５を前進させて、二次覆工コンクリートを打設する手順を繰り返して行われる。
【００２４】
上記鋼製型枠５を該当工区のトンネル軸方向へ設置した後、トンネル１天端のアーチ部１ａであって、先施工の前記二次覆工コンクリート２の打設範囲Ａ（覆工設計厚内）の近傍の外周位置である余堀部Ｂ（覆工設計厚外）へ、鋼製の検査用ガイドパイプ３を、トンネル１の周方向に一例として３本を平行な配置に間隔（例えば６０ｃｍ程度）をあけてトンネル１の軸方向へ沿って並設する。なお、図示することを省略したが、前記ガイドパイプ３は、トンネル二次覆工コンクリートの打設範囲内Ａの位置に設置した構成で実施することもできる。前記ガイドパイプ３は、ＲＩ水分計４（例えば直径が４３ｍｍ程度）を挿入できる口径（例えば５０ｍｍ程度）であり、長さは上記鋼製型枠５と同じ１０ｍ程度である。
前記ガイドパイプ３は、その一端部を先に施工した二次覆工コンクリート２の露出端面に墨出しをして用意した凹部へ設置した連結部材２１へ差し入れて位置決めし、他端部は鋼製型枠５の妻型枠５０に設置した固定治具で位置決めして支持される。更に、前記ガイドパイプ３の中間部分は、トンネル１の掘削表面の吹き付けコンクリート１０へ設置した複数の支持具１２…で支持させることにより位置決めし、トンネル１の軸方向に向かって真直状態を保つように支持している。前記の各作業は、鋼製型枠の内側型枠を折り畳んだ状態で全てを完成し、その後、鋼製型枠５を完全な閉鎖構造に組み立てる。
なお、ガイドパイプ３の本数は図示した３本に限定されない。ＲＩ水分計４の検知範囲は、現在の技術水準で約半径３０ｃｍ程度であることを考慮すると、トンネルの規模、或いは覆工設計厚Ａに合わせて、例えば１本又は２本で、或いは４本以上を適度の間隔をあけて実施するのが好ましい。
【００２５】
次に、二次覆工コンクリート打設前の準備として、上記ガイドパイプ内へ妻側からＲＩ水分計４を挿入し、前記ガイドパイプ内のＲＩ水分計４を移動させて、前記ＲＩ水分計４が検出するＲＩカウントの測定置を初期値として設定する作業を行う。
次に、トンネル１内へコンクリートポンプ車を搬入させ、鋼製型枠５に設けられたコンクリート打設口５１から鋼製型枠５内へコンクリートを打設して、トンネル１の掘削表面１０と鋼製型枠５とで形成された隙間（覆工設計厚Ａ及び余堀部Ｂ）へトンネル側面部１ｂから順に二次覆工コンクリートを打設する（図２を参照）。このとき、打設したコンクリートへバイブレータ等の機器を挿入し振動を加えて締め固めし、二次覆工コンクリートの充填不良箇所の解消処理を行う。
【００２６】
上記打設したコンクリート２がトンネル側面部１ｂから天端アーチ部１ａ付近へ到達すると、図４に示すように、上記３つのガイドパイプ３内へ妻側からそれぞれＲＩ水分計４（直径４．３ｃｍ、長さ８０ｃｍ程度）を挿入する。前記ＲＩ水分計は、その一端部がロッド又はワイヤー４０に連結されており、前記二次覆工コンクリートの打設の進行具合にしたがい、前記ロッド又はワイヤー４０を押し込んだり引いたりして、連続的または断続的にガイドパイプ３内を、例えば１ｍ間隔で２分毎に軸方向に前後移動させながら５秒間隔で平均して用いる。このとき、前記ＲＩ水分計４は、ガイドパイプ３の外側においてロッド又はワイヤー４０に取り付けたエンコーダ４１で、ガイドパイプ３内における現在の軸方向位置を計測し、充填不良箇所の有無及びその場所並びに形状等を正確に検知する。
なお、前記ＲＩ水分計４の使用にあたり、特別な資格は不要であるし操作が非常に容易であり、また人体への危険性もなく安全である。
【００２７】
上記３本のガイドパイプ３…へ挿入した３つのＲＩ水分計４…が検出するＲＩカウントは、各ＲＩ水分計４の検知範囲が現在の技術水準で約半径３０ｃｍ程度であることを考慮して領域分けした測定操作を行い、上記段落番号［０００８］および［０００９］で図８及び９に基づいて説明したように、その測定値に基づいて二次覆工コンクリートの打設進行状況や、二次覆工コンクリートの内部に発生する充填不良箇所の有無、場所、形状、厚さを打設工区毎の単位で検知する。
【００２８】
上記充填有無検知方法で、二次覆工コンクリートの充填不良箇所を発見したら、速やかに同充填不良箇所を解消するための処置、即ち、コンクリート打設の再充填を行うと共に、バイブレータ等の機器を挿入して充填不良箇所の解消する改善処理を行う。前記二次覆工コンクリートに発生した充填不良箇所の前記改善処理中に、又は二次覆工コンクリートに発生した充填不良箇所の改善処理後に、同改善箇所において再度ＲＩ水分計４が検出するＲＩカウントを測定し、前記充填不良箇所の改善の事実を確認する。したがって、二次覆工コンクリートの打設作業を高品質と信頼性で行えるし、大幅な工期の短期化を図ることができ、施工性及び経済性に優れている。また、充填不良箇所を解消し得たか否かの確認までも行えてすこぶる有効である。
【００２９】
なお、二次覆工コンクリートの打設完了後にも、二次覆工コンクリートの品質と信頼性を向上させるべく、再度、ガイドパイプ３内へＲＩ水分計４を挿入し、同ガイドパイプ３内を順次に移動させて、前記ＲＩ水分計４が検出するＲＩカウントを測定し、前記の測定値に基づいて二次覆工コンクリートにおける充填不良箇所の有無及びその場所並びに形状を検知し、充填不良箇所を発見したら速やかに解消する改善処理を行うことが好ましい。
【００３０】
上記ＲＩ水分計４によるＲＩカウント測定の操作を終了後、使用した検査用ガイドパイプ３を次区間において再利用する場合には、打設した二次覆工コンクリートが硬化する以前に速やかに引き抜き回収する。そして、前記ガイドパイプ３の回収跡へコンクリートを充填する作業を行う。
一方、コンクリート打設の処理に時間が掛かり先に打設したコンクリートが硬化して検査用ガイドパイプ３の回収が不能な場合には、上記ＲＩ水分計４によるＲＩカウント測定の操作を終了後、前記ＲＩ水分計４をガイドパイプ３から抜き出した後、同ガイドパイプ３の内部へ無収縮モルタル又は気泡コンクリートを充填して二次覆工コンクリートと共に埋め殺し処理を行うことができる。
【００３１】
したがって、本発明に係るＲＩ水分計を用いたトンネル二次覆工コンクリートの充填不良箇所の有無検知方法は、検査用のガイドパイプ３内へＲＩ水分計４を挿入し、前記二次覆工コンクリートの打設の進み具合にしたがい、前記ガイドパイプ３内のＲＩ水分計４を順次に移動させ、前記ＲＩ水分計４が検出するＲＩカウントを測定し、その前記の測定値に基づいて二次覆工コンクリートの特にトンネル天端のアーチ部１ａ内部に発生するかもしれない充填不良箇所の有無及びその位置、大きさ、形状を、打設工区毎の単位で正確に且つ迅速に検知することができるので、二次覆工コンクリートの品質と信頼性向上に大きく寄与することができる。
【００３２】
以上に本発明を図示した実施例に基づいて説明したが、もとより本発明は実施例の構成に限定されるものではない。いわゆる当業者が必要に応じて行うであろう設計変更その他の応用、改変の範囲まで含むことを念のため申し添える。
【符号の説明】
【００３３】
１    トンネル
１ａ  トンネル天端のアーチ部
１ｂ  トンネル側面部
１０  補強コンクリート（吹き付けコンクリート）
１１  地山
１２  支持具
２    二次覆工コンクリート
３    検査用ガイドパイプ
４    ＲＩ水分計
４０  ロッド又はワイヤー
４１  エンコーダ
５    鋼製型枠
５０  妻型型枠
５１  コンクリート打設孔
Ａ    覆工設計厚さ
Ｂ    余堀部
【図１】
2012026222.tif 000003
【図２】
2012026222.tif 000004
【図３】
2012026222.tif 000005
【図４】
2012026222.tif 000006
【図５】
2012026222.tif 000007
【図６】
2012026222.tif 000008
【図７】
2012026222.tif 000009
【図８】
2012026222.tif 000010
【図９】
2012026222.tif 000011